(57)【要約】【課題】１／４波長位相差層、１／２波長位相差層の積層による１／４波長板を備えた光学フィルムに関して、汎用性の高い材料を使用して簡易に大面積のものを作製できるようにする。【解決手段】直線偏光板５と１／４波長板６との積層体を備えた光学フィルム３において、１／４波長板６は、直線偏光板５の側から、透過光に１／２波長分の位相差を付与する１／２波長位相差層６Ｂと、透過光に１／４波長分の位相差を付与する１／４波長位相差層６Ａとが順次設けられ、直線偏光板５の側から見て、直線偏光板５の吸収軸に対して、１／２波長位相差層６Ｂの遅相軸が２０度以上２５度以下の角度を成し、又は６５度以上７０度以下の角度を成し、１／４波長位相差層６Ａの遅相軸が−５度以上５度以下の角度を成し、又は８５度以上９５度以下の角度を成す。【選択図】図１
2017138401.tif 000002
【特許請求の範囲】
【請求項１】
直線偏光板と１／４波長板との積層体を備えた光学フィルムにおいて、
前記１／４波長板は、
前記直線偏光板の側から、
透過光に１／２波長分の位相差を付与する１／２波長位相差層と、
透過光に１／４波長分の位相差を付与する１／４波長位相差層とが順次設けられ、
前記直線偏光板の側から見て、前記直線偏光板の吸収軸に対して、
前記１／２波長位相差層の遅相軸が２０度以上２５度以下の角度を成し、又は６５度以上７０度以下の角度を成し、
前記１／４波長位相差層の遅相軸が−５度以上５度以下の角度を成し、又は８５度以上９５度以下の角度を成す
光学フィルム。
【請求項２】
前記１／２波長位相差層が、重合性液晶材料により形成された
請求項１に記載の光学フィルム。
【請求項３】
前記１／４波長位相差層の波長分散Ｒｅ４（４５０）／Ｒｅ４（５５０）から前記１／２波長位相差層の波長分散Ｒｅ２（４５０）／Ｒｅ２（５５０）を減算した差分値（Ｒｅ４（４５０）／Ｒｅ４（５５０）−Ｒｅ２（４５０）／Ｒｅ２（５５０））が、−０．０５以上０．２５以下である
請求項１又は請求項２に記載の光学フィルム。
但し、Ｒｅ（λ）は、波長λにおける面内位相差である。
【請求項４】
前記１／２波長位相差層は、
波長分散Ｒｅ２（４５０）／Ｒｅ２（５５０）が、１．００以上１．１５以下である
請求項１、請求項２、請求項３の何れかに記載の光学フィルム。
【請求項５】
前記１／４波長位相差層は、
延伸フィルム材であり、
波長分散Ｒｅ４（４５０）／Ｒｅ４（５５０）が、１．０４以上１．２５以下である
請求項１、請求項２、請求項３、請求項４の何れかに記載の光学フィルム。
【請求項６】
前記１／２波長位相差層は、
波長５５０ｎｍにおける面内位相差Ｒｅ４（５５０）が２２０ｎｍ以上２７０ｎｍ以下であり、
前記１／４波長位相差層は、
波長５５０ｎｍにおける面内位相差Ｒｅ４（５５０）が１００ｎｍ以上１６０ｎｍ以下である
請求項１、請求項２、請求項３、請求項４、請求項５の何れかに記載の光学フィルム。
【請求項７】
請求項１、請求項２、請求項３、請求項４、請求項５、請求項６の何れかに記載の光学フィルムを画像表示パネルのパネル面に配置した
画像表示装置。
【請求項８】
前記画像表示パネルが有機ＥＬ素子による画像表示パネルであり、
波長４５０ｎｍ、７００ｎｍの反射率Ｒｆ（４５０）、Ｒｆ（７００）が、Ｒｆ（４５０）＞Ｒｆ（７００）である
請求項７に記載の画像表示装置。
【発明の詳細な説明】
【技術分野】
【０００１】
本発明は、円偏光板の機能により反射防止を図る光学フィルム等に関する。
【背景技術】
【０００２】
従来、画像表示パネルのパネル面（視聴者側面）に、円偏光板として機能して反射防止を図る光学フィルムである反射防止フィルムを配置し、この反射防止フィルムにより外来光の反射を低減する方法が提案されている。この反射防止フィルムは、直線偏光板及び１／４波長板の積層により構成され、画像表示パネルのパネル面に向かう外来光を直線偏光板により直線偏光に変換し、続く１／４波長板により円偏光に変換する。この円偏光による外来光は、画像表示パネルの表面等で反射するものの、この反射の際に偏光面の回転方向が逆転する。その結果、この反射光は、到来時とは逆に、１／４波長板により、直線偏光板により遮光される方向の直線偏光に変換された後、続く直線偏光板により遮光され、その結果、外部への出射が著しく抑制される。
【０００３】
この反射防止フィルムに関して、特許文献１、２等には、透過光に１／２波長分の位相差を付与する１／２波長位相差層、透過光に１／４波長分の位相差を付与する１／４波長位相差層を積層して１／４波長板を構成することにより、正の分散特性による液晶材料を使用して直線偏光板からの入射光に対して１／４波長板を逆分散特性により機能させる方法が開示されている。なおここで逆分散波長特性とは、透過光の波長が長くなるに従って透過光に与える位相差が増大する特性であり、より具体的に、波長４５０ｎｍにおけるリタデーション（Ｒｅ４５０）と、波長５５０ｎｍにおけるリタデーション（Ｒｅ５５０）との関係が、Ｒｅ４５０＜Ｒｅ５５０である特性である。
【０００４】
ところでこのような反射防止フィルムは、汎用性の高い材料を使用して簡易に大面積のものを作製できることが望まれる。
【先行技術文献】
【特許文献】
【０００５】
【特許文献１】特開平１０−６８８１６号公報
【特許文献２】特開２０００−２８４１２６号公報
【発明の概要】
【発明が解決しようとする課題】
【０００６】
本発明は、このような実情に鑑みて提案されたものであり、１／４波長位相差層、１／２波長位相差層の積層による１／４波長板を備えた光学フィルムに関して、汎用性の高い材料を使用して簡易に大面積のものを作製できるようにする、ことを目的とする。
【課題を解決するための手段】
【０００７】
本発明者は、上述した課題を解決するために鋭意検討を重ね、直線偏光板の吸収軸に対して、１／４波長位相差層は遅相軸方向が平行となるように又は直交するように、１／２波長位相差層は遅相軸方向がほぼ２２．５度又は６７．５度の角度を成すように配置する、との着想により、本発明を完成させた。
【０００８】
具体的に、本発明では、以下のものを提供する。
【０００９】
（１）  直線偏光板と１／４波長板との積層体を備えた光学フィルムにおいて、
前記１／４波長板は、
前記直線偏光板の側から、
透過光に１／２波長分の位相差を付与する１／２波長位相差層と、
透過光に１／４波長分の位相差を付与する１／４波長位相差層とが順次設けられ、
前記直線偏光板の側から見て、前記直線偏光板の吸収軸に対して、
前記１／２波長位相差層の遅相軸が２０度以上２５度以下の角度を成し、又は６５度以上７０度以下の角度を成し、
前記１／４波長位相差層の遅相軸が−５度以上５度以下の角度を成し、又は８５度以上９５度以下の角度を成す光学フィルム。
【００１０】
（１）によれば、直線偏光板の吸収軸方向に対して１／４波長位相差層の遅相軸方向をほぼ一致させることができ、又は直交させることができ、ロールに巻き取った長尺形状による直線偏光板に対して、同様の長尺フィルム形状による１／４波長位相差層を積層して光学フィルムを作製する際の工程を簡略化することができ、これにより大面積の光学フィルムを簡易に作製することができる。またこの場合、例えば延伸した透明フィルム材等の汎用性の高い材料を適用して１／４波長位相差層を構成することができ、その結果、汎用性の高い材料を使用して光学フィルムを作製することができる。
【００１１】
（２）  （１）において、
前記１／２波長位相差層が、重合性液晶材料により形成された光学フィルム。
【００１２】
（２）によれば、より具体的構成により、（１）の要件に係る直線偏光板の吸収軸に対して、１／２波長位相差層の遅相軸が２０度以上２５度以下の角度を成し、又は６５度以上７０度以下の角度を成すように作製することができる。
【００１３】
（３）  （１）又は（２）において、
前記１／４波長位相差層の波長分散Ｒｅ４（４５０）／Ｒｅ４（５５０）から前記１／２波長位相差層の波長分散Ｒｅ２（４５０）／Ｒｅ２（５５０）を減算した差分値（Ｒｅ４（４５０）／Ｒｅ４（５５０）−Ｒｅ２（４５０）／Ｒｅ２（５５０））が、−０．０５以上０．２５以下である光学フィルム。
但し、Ｒｅ（λ）は、波長λにおける面内位相差である。
【００１４】
（３）によれば、１／４波長位相差層、１／２波長位相差層の波長分散特性をバランスのとれたものとすることができ、画像表示パネルに配置した場合にパネル面の色味を向上することができる。
【００１５】
（４）  （１）、（２）、（３）の何れかにおいて、
前記１／２波長位相差層は、
波長分散Ｒｅ２（４５０）／Ｒｅ２（５５０）が、１．００以上１．１５以下である光学フィルム。
【００１６】
（５）  （１）、（２）、（３）、（４）の何れかにおいて、
前記１／４波長位相差層は、
延伸フィルム材であり、
波長分散Ｒｅ４（４５０）／Ｒｅ４（５５０）が、１．０４以上１．２５以下である光学フィルム。
【００１７】
（４）又は（５）によれば、より具体的構成により、画像表示パネルに配置してパネル面の色味を向上することができる。
【００１８】
（６）  （１）、（２）、（３）、（４）、（５）の何れかにおいて、
前記１／２波長位相差層は、
波長５５０ｎｍにおける面内位相差Ｒｅ４（５５０）が２２０ｎｍ以上２７０ｎｍ以下であり、
前記１／４波長位相差層は、
波長５５０ｎｍにおける面内位相差Ｒｅ４（５５０）が１００ｎｍ以上１６０ｎｍ以下である光学フィルム。
【００１９】
（６）によれば、より具体的構成により１／４波長位相差層、１／２波長位相差層を構成することができる。
【００２０】
（７）  （１）、（２）、（３）、（４）、（５）、（６）の何れかに記載の光学フィルムを画像表示パネルのパネル面に配置した画像表示装置。
【００２１】
（８）  （７）において、
前記画像表示パネルが有機ＥＬ素子による画像表示パネルであり、
波長４５０ｎｍ、７００ｎｍの反射率Ｒｆ（４５０）、Ｒｆ（７００）が、Ｒｆ（４５０）＞Ｒｆ（７００）である画像表示装置。
【００２２】
（８）によれば、画像表示パネル面を青味を帯びた黒色とし、画像表示パネルの品位を向上することができる。
【発明の効果】
【００２３】
本発明によれば、１／４波長位相差層、１／２波長位相差層の積層による１／４波長板を備えた光学フィルムに関して、汎用性の高い材料を使用して簡易に大面積のものを作製することができる。
【図面の簡単な説明】
【００２４】
【図１】本発明の第１実施形態に係る画像表示装置を示す図である。
【図２】図１の画像表示装置に係る光学フィルムの説明に供する図である。
【図３】図２の光学フィルムの製造工程を示すフローチャートである。
【図４】実施例及び比較例を示す図表である。
【発明を実施するための形態】
【００２５】
〔第１実施形態〕
図１は、本発明の第１実施形態に係る画像表示装置を示す図である。この画像表示装置１は、画像表示パネル２のパネル面（視聴者側面）に、円偏光板の機能により反射防止を図る光学フィルムである反射防止フィルム３が配置される。ここで画像表示パネル２は、例えば有機ＥＬ素子による画像表示パネル（有機ＥＬパネル）であり、所望のカラー画像を表示する。なお画像表示パネル２は、有機ＥＬパネルに限らず、液晶表示パネル等、種々の画像表示パネルを広く適用することができる。
【００２６】
反射防止フィルム３は、ＰＳＡ（Ｐｒｅｓｓｕｒｅ  Ｓｅｎｓｉｔｉｖｅ  Ａｄｈｅｓｉｖｅ）粘着剤による粘着層４により画像表示パネル２のパネル面に貼り付けられて保持される。反射防止フィルム３は、直線偏光板５、１／４波長板６を、ＰＳＡ粘着剤による粘着層８により積層一体化して構成される。なおＰＳＡ粘着剤による粘着層に代えて他の粘着剤、接着剤により、反射防止フィルム３を配置しても良く、さらには直線偏光板５、１／４波長板６を積層するようにしてもよい。このような他の粘着剤、接着剤としては、例えば紫外線硬化性樹脂、熱硬化性樹脂等を例示することができる。
【００２７】
この反射防止フィルム３の配置により、画像表示装置１は、波長４５０ｎｍ、７００ｎｍの正反射率Ｒｆ（４５０）、Ｒｆ（７００）が、Ｒｆ（４５０）＞Ｒｆ（７００）であるように設定され、これにより広い波長帯域で反射防止を図るようにした上で、相対的に短波長側で反射率が増大するようにして画像表示パネル面を青味を帯びた黒色とし、画像表示パネルの品位を向上することができる。
【００２８】
直線偏光板５は、直線偏光板として機能を担う光学機能層を１対の基材により挟持して構成される。ここで基材は、ＴＡＣ（トリアセチルセルロース）による透明フィルム、ポリ（メタ）アクリル酸メチル、ポリ（メタ）アクリル酸ブチル、（メタ）アクリル酸メチル−（メタ）アクリル酸ブチル共重合体、（メタ）アクリル酸メチル−スチレン共重合体等のアクリル樹脂等の樹脂、ソーダ硝子、カリ硝子、鉛硝子、石英硝子等の硝子等を適用することができる。光学機能層は、例えばポリビニルアルコール（ＰＶＡ）によるフィルム材に、ヨウ素化合物分子を吸着配向させて作製される。
【００２９】
１／４波長板６は、透過光に１／４波長の位相差を付与する１／４波長位相差層６Ａ、透過光に１／２波長の位相差を付与する１／２波長位相差層６Ｂの積層体により構成され、直線偏光板５の側が１／２波長位相差層６Ｂとなるように配置される。
【００３０】
また図２に示すように、直線偏光板５の側から平面視して見て、直線偏光板５の吸収軸Ｌに対して、１／２波長位相差層６Ｂの遅相軸が２０度以上２５度以下の角度θＢを成し、１／４波長位相差層の遅相軸が−５度以上５度以下の角度θＡを成すように配置される。なおこれに代えて角度θＢを６５度以上７０度以下に設定し、角度θＡを８５度以上９５度以下に設定してもよい。
【００３１】
このような角度θＡ、θＢに設定した場合、直線偏光板５の吸収軸方向に対して１／４波長位相差層６Ａの遅相軸方向をほぼ一致させることができ、又は直交させることができる。これによりシート状に切断する前のロールに巻き取った長尺形状による直線偏光板５に対して、同様の長尺フィルム形状による１／４波長位相差層６Ａを積層して光学フィルム３を作製する際の工程を簡略化することができ、さらには大面積の光学フィルムを簡易に作製することができる。
【００３２】
またこのように構成する場合は、例えば延伸した透明フィルム材等の汎用性の高い材料を適用して１／４波長位相差層６Ａを構成することができ、その結果、汎用性の高い材料を使用して光学フィルム３を作製することができる。
【００３３】
これに対して１／２波長位相差層６Ｂは、重合性液晶材料により作製して、長尺フィルム形状に係る基材の長手方向に対して角度θＢを成す方向に遅相軸を設定して作製することができる。これにより１／２波長位相差層６Ｂに関しても、長尺フィルム形状による１／２波長位相差層６Ｂを、同様の長尺フィルム形状により直線偏光板５と積層して光学フィルム３を作製することができ、又は長尺フィルム形状による１／４波長位相差層６Ａ、１／２波長位相差層６Ｂの積層体を、同様の長尺フィルム形状により直線偏光板５と積層して光学フィルム３を作製することができ、大面積の光学フィルムを簡易に作製することができる。
【００３４】
より具体的に、１／２波長位相差層６Ｂは、波長５５０ｎｍにおける面内位相差Ｒｅ２（５５０）が２２０ｎｍ以上３００ｎｍ以下により、好ましくは２３０ｎｍ以上２８０ｎｍ以下により、より好ましくは２４０ｎｍ以上２７５ｎｍ以下により作製される。１／２波長位相差層６Ｂの波長５５０ｎｍにおける位相差は、視感強度波長である波長５５０ｎｍの１／２以下であることが好ましい。１／４波長位相差層６Ａは、波長分散Ｒｅ（４５０）／Ｒｅ（５５０）が１／２波長位相差層６Ｂの波長分散Ｒｅ（４５０）／Ｒｅ（５５０）より大きいことが望ましい。
【００３５】
ここで１／２波長位相差層６Ｂ、１／４波長位相差層６Ａは、共に波長分散特性が正分散性材料であり、かつ１／４波長位相差層６Ａは、短波長側（波長５００ｎｍ以下）で位相差が急峻に変化することから、これによっても１／２波長位相差層６Ｂの波長５５０ｎｍにおける位相差は、視感強度波長である波長５５０ｎｍの１／２以下である２７５ｎｍ以下にすることがより好ましい。１／４波長位相差層６Ａは、波長５５０ｎｍにおける面内位相差Ｒｅ４（５５０）が１００ｎｍ以上１６０ｎｍ以下により好ましくは１１０ｎｍ以上１５０ｎｍ以下により、より好ましくは１２０ｎｍ以上１５０ｎｍ以下により作製される。なおここでＲｅ（λ）は、波長λにおける面内位相差である。
【００３６】
またさらに１／４波長位相差層６Ａの波長分散Ｒｅ４（４５０）／Ｒｅ４（５５０）から１／２波長位相差層の波長分散Ｒｅ２（４５０）／Ｒｅ２（５５０）を減算した差分値ΔＲｅ＝（Ｒｅ４（４５０）／Ｒｅ４（５５０）−Ｒｅ２（４５０）／Ｒｅ２（５５０））が−０．０５以上０．２５以下であるように設定され、これにより−０．０５≦ΔＲｅ≦０．２５の関係式を満足するように設定される。なお好ましくは、−０．０５≦ΔＲｅ≦０．２０の関係式を満足するように、より好ましくは０≦ΔＲｅ≦０．１５の関係式を満足するように設定される。
【００３７】
この関係式を満足するように設定する場合にあっては、１／４波長位相差層６Ａ、１／２波長位相差層６Ｂの波長分散特性をバランスのとれたものとすることができ、光学フィルム３を通して見た場合の画像表示パネル面の色味をほぼ黒色に設定して、パネル面の色味を向上することができる。
【００３８】
また１／４波長位相差層６Ａには、光学異方性を有する透明フィルム材である延伸フィルム材が適用され、１／２波長位相差層６Ｂは、この１／４波長位相差層６Ａによる透明フィルム材を基材として使用して、この基材に配向層を作製した後、この配向層の配向規制力により重合性液晶材料を硬化して作製される。
【００３９】
ここでこの１／４波長位相差層６Ａに係る延伸フィルムにあっては、光学異方性を備えたフィルム材を広く適用することができるものの、長尺フィルム形状による直線偏光板５と積層して遅相軸の方向に係る上述の角度θＡを確保して生産性を向上する観点からは、延伸して作製される長手方向に対して遅相軸が−５度以上５度以下の角度を成すフィルム材、又は８５度以上９５度の角度を成すフィルム材を適用することが好ましい。より具体的には、ＰＥＮ（ポリエチレンナフタレート）フィルム材等を適用することができる。
【００４０】
これに対して配向層は、光配向層により構成される。なお光配向層は、例えば光２量化型の材料を使用して作製することができるものの、光２量化型の材料に限らず、種々の光配向層材料を広く適用することができる。配向層は、ラビング処理により作製してもよく、賦型処理により微細なライン状凹凸形状を作製して作製してもよい。
【００４１】
１／２波長位相差層６Ｂに係る重合性液晶材料にあっては、この種の光学フィルムに適用可能な種々の液晶材料を広く適用することができる。
【００４２】
しかしながら差分値ΔＲｅを上述した範囲に設定して波長分散特性のバランスを図る観点から、１／２波長位相差層６Ｂは、波長４５０ｎｍ及び５５０ｎｍの面内位相差Ｒｅ２（４５０）、Ｒｅ２（５５０）を用いて表される波長分散Ｒｅ２（４５０）／Ｒｅ２（５５０）が、１．００以上１．１５以下であることが望ましく、なお好ましくは、−０．０５≦ΔＲｅ≦０．２０の関係式を満足するように、より好ましくは０≦ΔＲｅ≦０．１５の関係式を満足するように設定される。
【００４３】
また同様な観点から１／４波長位相差層６Ａは、波長分散Ｒｅ２（４５０）／Ｒｅ２（５５０）が、１．０４以上１．２５以下であることが望ましく、好ましくは１．０６以上１．２２以下であることが望ましく、より好ましくは１．０８以上１．２０以下であることが望ましい。
【００４４】
具体的に、１／４波長位相差層６Ｂに係る液晶化合物は、Ａプレートに適用可能な液晶材料である各種の重合性液晶組成物を適用することができる。ここでこの重合性液晶組成物は、液晶性を示し、分子内に重合性官能基を有する液晶化合物（以下、「棒状液晶材料」ともいう。）のほか、ディスコティツク液晶を適用することができる。
【００４５】
棒状化合物は、屈折率異方性を有し、配向層の配向規制力により規則的に配列することにより、所望の位相差性を付与する機能を有する。棒状化合物として、例えば、ネマチック相、スメクチック相等の液晶相を示す材料が挙げられるが、他の液晶相を示す液晶化合物と比較して規則的に配列させることが容易である点で、ネマチック相を示す棒状化合物を用いることがより好ましい。
【００４６】
本実施形態において用いられる棒状化合物の具体例としては、例えば、下記式（１）〜（１７）で表される化合物を例示でき、これらの化合物を重合させて使用することができる。
【００４７】
【化１】
2017138401.tif 000003
【化２】
2017138401.tif 000004
【００４８】
〔製造工程〕
図３は、光学フィルム３の製造工程を示すフローチャートである。この製造工程は、１／４波長位相差層作製工程ＳＰ２において、１／４波長位相差層６Ａに係る透明フィルム材を作製し、この透明フィルム材をロールに巻き取って長尺フィルム形状により配向層作製工程ＳＰ３に提供する。配光層作製工程は、この透明フィルム材に光配向層に係る塗工液を塗工して乾燥させた後、長手方向に対して上述した角度θＢの方向が偏光方向である直線偏光の紫外線を照射して配向規制力を設定し、これにより光配向層により配向層を作製する。
【００４９】
続いてこの製造工程は、１／２波長位相差層作製工程ＳＰ４において、１／２波長位相差層６Ｂに係る塗工液を塗工して乾燥させた後、紫外線の照射により硬化させ、これにより配向層の配向規制力により重合性液晶材料を配向させた状態で硬化させ、１／２波長位相差層６Ｂを作製する。これによりこの製造工程は、長尺フィルム形状の形態により１／４波長板６を作製する。なおこのように１／２波長位相差層、１／４波長位相差層の積層体を作製した後、直線偏光板と積層する代わりに、直線偏光板に１／２波長位相差層、１／４波長位相差層を順次積層して光学フィルムを作製するようにしてもよい。
【００５０】
この製造工程は、続いて積層工程ＳＰ５において、同様の長尺フィルム形状による直線偏光板を搬送しながら、同様の長尺フィルム形状の形態による１／４波長板６と積層し、これにより光学フィルム３を作製する。この製造工程は、この光学フィルム３に粘着層を作製してセパレータフィルムを配置した後、切断工程ＳＰ６において、所望の大きさに切断する。光学フィルム３は、このようにして光学フィルム３がシート形状により作製され、セパレータフィルムを剥離して露出する粘着層により画像表示パネルのパネル面（視聴者側面）に配置される。
【００５１】
〔第２実施形態〕
この実施形態においては、１／４波長位相差層６Ａの１／２波長位相差層６Ｂとは逆側に、ポジティブＣプレート層が設けられ、これにより視野角特性の向上が図られる。この実施形態では、このポジティブＣプレート層に係る構成が異なる点を除いて、第１実施形態と同一に構成される。
【００５２】
すなわちこの実施の形態では、１／２波長位相差層６Ｂを作製する前に、又は１／２波長位相差層６Ｂを作製した後に、Ｃプレート層作製工程が設けられる。このＣプレート層作製工程においては、１／４波長位相差層６Ａに係る透明フィルム材に垂直配向層に係る塗工液を塗工した後、乾燥して垂直配向層が作製され、さらにポジティブＣプレート層に係る塗工液を塗工、乾燥、硬化してポジティブＣプレート層が作製される。
【００５３】
なおポジティブＣプレート層は、直線偏光板と１／２波長位相差層との間に設けるようにしてもよく、１／４波長位相差層と１／２波長位相差層との間に設けるようにしてもよい。
【００５４】
この実施形態のようにポジティブＣプレート層を設ける場合でも、第１実施形態と同様の効果を得ることができる。
【００５５】
〔他の実施形態〕
以上、本発明の実施に好適な具体的な構成を詳述したが、本発明は、本発明の趣旨を逸脱しない範囲で、上述の実施形態を種々に組み合わせ、さらには上述の実施形態の構成を種々に変更することができる。
【００５６】
すなわち上述の実施形態では、１／４波長位相差層を延伸フィルム材により作製することにより、このフィルム材を基材として使用する場合について述べたが、本発明はこれに限らず、１／４波長位相差層を１／２波長位相差層と同様に重合性液晶材料により作製するようにして、別途、透明フィルム材による基材を設けるようにしてもよい。
【００５７】
〔実施例〕
図４は、実施例及び比較例を示す図表である。この図４において、実施例１〜３は、上述の第１実施形態の構成による反射防止フィルムであり、実施例４は、上述の他の実施形態に係る反射防止フィルムである。実施例１は、波長５５０ｎｍにおける面内位相差Ｒｅ（５５０）が１３０ｎｍである厚みによるポリカーボネートフィルム材（ＰＣ）を１／４波長位相差層６Ａに適用し、直線偏光板５の吸収軸に対して遅相軸方向の成す角度θＡが９０度となるように配置した。なおこのポリカーボネートフィルム材の波長分散Ｒｅ（４５０）／Ｒｅ（５５０）は、１．０９であった。実施例１は、さらにこのポリカーボネートフィルム材による基材に光配向層、１／２波長位相差層６Ｂを作製した。
【００５８】
この１／２波長位相差層６ｂは、正分散の波長特性である上述の（１１）及び（１７）の棒状化合物を混合比１：１で混合した混合物と、開始剤であるＢＡＳＦ社製イルガキュア９０７とＤＩＣ製メガファック（Ｆ４７７）とを、メチルエチルケトンとメチルイソブチルケトンの１：１の混合溶剤に溶解して２５％の溶液を作製し、ミヤバー＃３を使用して塗工して作製した。
【００５９】
この１／２波長位相差層６Ｂは、波長５５０ｎｍにおける面内位相差Ｒｅ（５５０）が２６２ｎｍであり、直線偏光板５の吸収軸に対して遅相軸方向の成す角度θＢが２３度となるように配置した。なおこの１／２波長位相差層６Ｂの波長分散Ｒｅ（４５０）／Ｒｅ（５５０）は、１．０９であった。
【００６０】
実施例２は、波長５５０ｎｍにおける面内位相差Ｒｅ（５５０）が１３５ｎｍである厚みによるポリエチレンテレフタレートフィルム材（ＰＥＴ）を１／４波長位相差層６Ａに適用し、直線偏光板５の吸収軸に対して遅相軸方向の成す角度θＡが９０度となるように配置した。なお波長分散Ｒｅ（４５０）／Ｒｅ（５５０）は、１．１２であった。実施例２は、このフィルム材による基材に実施例１と同様にして光配向層、１／２波長位相差層６Ｂを作製した。
【００６１】
なお実施例２において１／２波長位相差層６Ｂは、波長５５０ｎｍにおける面内位相差Ｒｅ（５５０）が２６５ｎｍであり、直線偏光板５の吸収軸に対して遅相軸方向の成す角度θＢが２３度となるように配置した。なおこの１／２波長位相差層６Ｂの波長分散Ｒｅ（４５０）／Ｒｅ（５５０）は、１．０９であった。
【００６２】
実施例３は、波長５５０ｎｍにおける面内位相差Ｒｅ（５５０）が１３５ｎｍである厚みによるポリエチレンナフタレートフィルム材（ＰＥＮ）を１／４波長位相差層６Ａに適用し、直線偏光板５の吸収軸に対して遅相軸方向の成す角度θＡが９０度となるように配置した。なお波長分散Ｒｅ（４５０）／Ｒｅ（５５０）は、１．１８であった。実施例３は、さらにこのフィルム材による基材に実施例１と同一に光配向層、１／２波長位相差層６Ｂを作製した。
【００６３】
なお実施例３では、１／２波長位相差層６Ｂは、波長５５０ｎｍにおける面内位相差Ｒｅ（５５０）が２６５ｎｍであり、直線偏光板５の吸収軸に対して遅相軸方向の成す角度θＢが２３度となるように配置した。なおこの１／２波長位相差層６Ｂの波長分散Ｒｅ（４５０）／Ｒｅ（５５０）は、１．０９であった。
【００６４】
実施例４は、透明フィルム材（ＰＥＴフィルム）上に光配向層を作製し、この光配向層の上に実施例１の１／２波長位相差層と同様にして１／４波長位相差層６Ａを作製した。なお１／４波長位相差層６Ａは、波長５５０ｎｍにおける面内位相差Ｒｅ（５５０）が１３０ｎｍである厚みにより、直線偏光板５の吸収軸に対して遅相軸方向の成す角度θＡが９０度となるように配置した。なお波長分散Ｒｅ（４５０）／Ｒｅ（５５０）は、１．０９であった。
【００６５】
実施例４は、さらにこの１／４波長位相差層６Ａに１／２波長位相差層６Ｂが積層される。この１／２波長位相差層６Ｂに係る液晶材料は、実施例１と同一であり、１／２波長位相差層６Ｂは、波長５５０ｎｍにおける面内位相差Ｒｅ（５５０）が２６２ｎｍであり、直線偏光板５の吸収軸に対して遅相軸方向の成す角度θＢが２３度となるように配置した。なおこの１／２波長位相差層６Ｂの波長分散Ｒｅ（４５０）／Ｒｅ（５５０）は、１．０９であった。なお１／４波長位相差層６Ａと１／２波長位相差層６Ｂとの積層は、直線偏光板５に１／２波長位相差層６Ｂを転写法により積層した後、続いて同様に転写法により１／４波長位相差層６Ａを積層して実行した。
【００６６】
これに対して比較例１は、シクロオレフィンポリマー材（ＣＯＰ）により１／４波長板を作製し、直線偏光板と積層した構成である。この１／４波長板は、波長５５０ｎｍにおける面内位相差Ｒｅ（５５０）が１４０ｎｍである厚みであり、直線偏光板５の吸収軸に対して遅相軸方向の成す角度θＡが４５度となるように配置した。なお波長分散Ｒｅ（４５０）／Ｒｅ（５５０）は、１．００であった。
【００６７】
これに対して比較例２は、ポリカーボネート材（ＰＣ）により１／４波長板を作製し、直線偏光板と積層した構成である。この１／４波長板は、波長５５０ｎｍにおける面内位相差Ｒｅ（５５０）が１４５ｎｍである厚みであり、直線偏光板５の吸収軸に対して遅相軸方向の成す角度θＡが４５度となるように配置した。なお波長分散Ｒｅ（４５０）／Ｒｅ（５５０）は、０．９２であった。
【００６８】
これら実施例、比較例を、ＬＧエレクトロニクス社製有機ＥＬパネル（５５インチ）のパネル面に貼り付け、波長４５０ｎｍ、５５０ｎｍ、７００ｎｍにおける正反射率Ｒｆ（４５０）、Ｒｆ（５５０）、Ｒｆ（７００）をそれぞれ計測した。なお計測には、コニカミノルタ社製ＣＭ３６００を使用した。この計測結果によれば、比較例１、２では、長波長側で反射率Ｒｆが増大しているのに対し、実施例１〜４では、波長分散Ｒｅ（４５０）／Ｒｅ（５５０）が逆分散の特性であることにより、波長４５０ｎｍ、５５０ｎｍ、７００ｎｍで反射率Ｒｆがほぼ一定であることが確認された。これにより可視光域の広い波長帯域で、充分に反射防止を図れることが確認された。特に比較例１、２では長波長側で反射率が増大することにより、画像表示パネル面が赤味を帯びて観察され、その結果、著しく画像表示パネルの品位が低下して近くされることになる。しかしながら実施例１〜４では、相対的に短波長側で反射率が増大することにより、画像表示パネル面が青味を帯びた黒色となり、この色味の場合、画像表示パネルの品位を向上することができる。これら実施例１〜４により、充分な光学特性を確保することができ、さらに汎用性の高い材料を使用して簡易に大面積のものを作製できることを確認することができた。
【符号の説明】
【００６９】
１    画像表示装置
２    画像表示パネル
３    光学フィルム
４、８    粘着層
５    直線偏光板
６    １／４波長板
６Ａ  １／４波長位相差層
６Ｂ  １／２波長位相差層
【図１】
2017138401.tif 000005
【図２】
2017138401.tif 000006
【図３】
2017138401.tif 000007
【図４】
2017138401.tif 000008